"二酸化炭素の鉱物隔離に使用するためにリザーダイトを前処理する方法であって、リザーダイトが約10~約40の残存ヒドロキシルを含むまで、リザーダイトを600°C未満の温度で加熱することを含む、方法。リザーダイトが500°Cを超える温度で加熱される、請求項1に記載の方法。時間が約1分間~約160分間である、請求項1または2に記載の方法。リザーダイトが、約550°C~約595°Cの温度で約5分間~150分間の時間加熱される、請求項1から3のいずれか一項に記載の方法。リザーダイトが約550°Cの温度で加熱される場合、時間が約60分間~約165分間である、請求項4に記載の方法。リザーダイトが約570°Cの温度で加熱される場合、時間が約40分間~約95分間である、請求項4に記載の方法。リザーダイトが約590°Cの温度で加熱される場合、時間が約10分間~約40分間である、請求項4に記載の方法。二酸化炭素の鉱物隔離に使用するためにリザーダイトを前処理する方法であって、以下のチャートの40OHの線と10OHの線との間の領域によって表される温度および時間の関係で、リザーダイトを加熱することを含む、方法。約30°C/分での初期昇温期間をさらに含む、請求項1から8のいずれか一項に記載の方法。リザーダイトが前処理方法の前に破砕される、請求項1から9のいずれか一項に記載の方法。リザーダイトが前処理方法の前にすりつぶされる、請求項1から10のいずれか一項に記載の方法。リザーダイトが1μm~250μmの平均粒径を有する、請求項1から11のいずれか一項に記載の方法。リザーダイトが約30μm~約80μmの平均粒径を有する、請求項12に記載の方法。以上は本発明のいくつかの実施形態のみを説明するものであるが、本発明の範囲および精神から逸脱することなくそれらに対して改変および/または変更を行うことができ、実施形態は例示的なものであり限定的なものではない。本明細書の文脈において、含むcomprisingという語は、主として含むが、必ずしもそれのみを含むわけではないincludingprincipally,butnotnecessarilysolelyまたは有するhavingもしくは含むincludingを意味し、のみからなるconsistingonlyofを意味しない。含むcompriseおよび含むcomprisesなどの含むcomprisingという語の変化形は、それに対応して変化した意味を有する。アルカリ土類金属ケイ素塩のうち蛇紋石群は、一般的な造岩鉱物の1群を表す。3つの重要な蛇紋石の多形鉱物アンチゴライト、クリソタイルおよびリザーダイトがある。本明細書において使用されるリザーダイトという用語もまた、オルソアンチゴライトとして公知の蛇紋石の多形を指す。驚くべきことに、多形鉱物リザーダイトを活性化するためには、多形鉱物アンチゴライトを活性化するのに必要とされる温度よりも必要な温度がかなり低いことを見出した。過去の試行では、630°Cを超える高い温度を使用してアンチゴライトを活性化したところ、その後の炭酸化工程において高変換率が得られた。しかしながら、リザーダイトを同じ温度に活性化した場合、リザーダイトの変換率は低かったほぼ40。このことから、リザーダイトのより良好な変換を得るために、この鉱物は、さらにより高い温度にまたはより長い時間加熱されることを必要とすると以前に仮定した。しかしながら、驚くべきことに、その逆が真実であることを見出した。鉱物リザーダイトを活性化し、ヒドロキシル基の60~90を除去するために、この鉱物は、より低い温度でおよび/またはより短い時間加熱されることを必要とする。アンチゴライトの熱活性化は、変化率が最大となる鉱物TBp,Bで実施するのが最良である。図2は、アンチゴライトを活性化して、さまざまな程度の脱ヒドロキシル化を達成することに関する温度および時間の関係を示す。昇温段階および等温段階からなる全過程が34分以内に完了する場合に、変化率が最大になったことを見出した。30°C/分で30°Cから730°Cへの昇温期間には24分を必要とするが、90脱ヒドロキシル化を達成するための730°Cの等温段階は、この操作に6分追加する。昇温期間の間、鉱物の温度が500°Cに達すると、全ヒドロキシルの約60が除去される。完全な脱ヒドロキシル化には、730°Cで10分間の等温操作を必要とする。しかし、鉱物の反応性は、脱ヒドロキシル化が90を超えると低下するので、このような操作は望ましくない。水溶液系炭酸化における溶解工程の間、脱ヒドロキシル化の期間および温度は、活性化鉱物の反応性を規定する。90以下の脱ヒドロキシル化が最適反応性をもたらすことが観察された。一般に、これまでは120分使用して、アンチゴライトおよびリザーダイト大きさ約38μmの両粒子を活性化していた。しかしながら、アンチゴライトの炭酸化変換率は、リザーダイトの40よりも有意に高い92であった。図1は、リザーダイトの活性化に関する温度および時間の関係を示し、630°Cで120分間の等温活性化により、リザーダイトは完全に脱ヒドロキシル化されるが、図2から分かるように、アンチゴライトのOH含有量はほぼ60しか除去されないことを示す。リザーダイトと比較してより高いアンチゴライトの変換率は、構造組成に起因する可能性がある。オープンな層構造を維持するために、蛇紋石の活性化は、脱ヒドロキシル化が90を上回ってはならないことを見出した。これらの観察された構造変化に基づくと、適切に活性化されたアンチゴライトは、10~40の残存OHを含むと思われる。したがって、アンチゴライトを熱活性化するための最適戦略は、730°C、6分以下で等温的に60~90脱ヒドロキシル化された鉱物を製造することになる。他方、本結果は、リザーダイトの低活性の理由が過度の活性化期間にあり、これが、鉱物構造の崩壊、および完全に脱ヒドロキシル化されると比較的非反応性の頑火輝石の形成につながったことを示している。図1は、リザーダイトを活性化して、さまざまな程度の脱ヒドロキシル化を達成することに関する温度および時間の関係を示す。最高590°Cに加熱すると、昇温段階および等温段階からなる全過程が55分以内に完了することを見出した。30°C/分で30°Cから590°Cへの昇温期間には約19分を必要とするが、90脱ヒドロキシル化を達成するための590°Cの等温段階は、この操作に36分追加する。570°Cの最高温度に加熱すると、過程は最高温度に昇温するのに18分かかり、60脱ヒドロキシル化したリザーダイトを得るのにさらに47分かかり、90脱ヒドロキシル化に達するのにさらに32分かかった。本発明の範囲から逸脱せずに多くの改変をすることは、当業者にとって明らかであろう。"